СМЕШАННЫЕ МЕТАЛЛОКСИДНЫЕ КАТАЛИЗАТОРЫ

1. Каталитическая композиция, содержащая комплекс оксидов металлов, имеющий формулу:
m
a
b
c
d
e
f
g
h
x
MoBiFeADEFGCeO,
причем A представляет собой по меньшей мере один элемент, выбранный из группы, состоящей из натрия, калия, рубидия и цезия;
D представляет собой по меньшей мере один элемент, выбранный из группы, состоящей из никеля, кобальта, марганца, цинка, магния, кальция, стронция, кадмия и бария;
E представляет собой по меньшей мере один элемент, выбранный из группы, состоящей из хрома, вольфрама, бора, алюминия, галлия, индия, фосфора, мышьяка, сурьмы, ванадия и теллура;
F представляет собой по меньшей мере один элемент, выбранный из группы, состоящей из редкоземельного элемента, титана, циркония, гафния, ниобия, тантала, алюминия, галлия, индия, талия, кремния, германия и свинца;
G представляет собой по меньшей мере один элемент, выбранный из группы, состоящей из серебра, золота, рутения, родия, палладия, осмия, иридия, платины и ртути;
a составляет от 0,05 до 7;
b составляет от 0,1 до 7;
c составляет от 0,01 до 5;
d составляет от 0,1 до 12;
e составляет от 0 до 5;
f составляет от 0 до 5;
g составляет от 0 до 0,2;
h составляет от 0,01 до 5;
m составляет от 12 до 13; и
x представляет собой число атомов кислорода, требуемое для удовлетворения требованиям валентности других компонентов,
причем каталитическая композиция содержит по меньшей мере приблизительно 15% м-фазы плюс т-фазы по массе и характеризуется массовым соотношением м-фазы к м-фазе плюс т-фазе 0,45 или больше, где количества м-фазы и т-фазы определяют при помощи рентгеновской дифракции и модели согласно модифицированному анализу Ритвельда,
причем каталитическая композиция эффективна для обеспечения выхода акрилонитрила (% AH) 81 или больше и выхода акрилонитрила (% AH) плюс выхода ацетонитрила (% АЦН) плюс выхода цианистого водорода (% HCN) 88 или больше.
2. Каталитическая композиция по п. 1, отличающаяся тем, что модель согласно модифицированному анализу Ритвельда содержит четыре основные фазы.
3. Каталитическая композиция по п. 1, отличающаяся тем, что композиция катализатора содержит подложку, выбранную из группы, состоящей из диоксида кремния, оксида алюминия, диоксида циркония, диоксида титана или их смесей.
4. Каталитическая композиция по п. 1, отличающаяся тем, что каталитическая композиция содержит по меньшей мере приблизительно 18% м-фазы плюс т-фазы по массе.
5. Каталитическая композиция по п. 4, отличающаяся тем, что каталитическая композиция содержит по меньшей мере приблизительно 20% м-фазы плюс т-фазы по массе.
6. Каталитическая композиция по п. 5, отличающаяся тем, что каталитическая композиция содержит по меньшей мере приблизительно 22% м-фазы плюс т-фазы по массе.
7. Каталитическая композиция по п. 1, отличающаяся тем, что выход акрилонитрила (% AH) составляет 82 или больше.
8. Каталитическая композиция по п. 7, отличающаяся тем, что выход акрилонитрила (% AH) составляет 83 или больше.
9. Способ получения акрилонитрила, включающий контакт пропилена, аммиака и кислорода в паровой фазе в присутствии металлоксидного катализатора, причем металлоксидный катализатор имеет формулу:
m
a
b
c
d
e
f
g
h
x
MoBiFeADEFGCeO,
причем A представляет собой по меньшей мере один элемент, выбранный из группы, состоящей из натрия, калия, рубидия и цезия;
D представляет собой по меньшей мере один элемент, выбранный из группы, состоящей из никеля, кобальта, марганца, цинка, магния, кальция, стронция, кадмия и бария;
E представляет собой по меньшей мере один элемент, выбранный из группы, состоящей из хрома, вольфрама, бора, алюминия, галлия, индия, фосфора, мышьяка, сурьмы, ванадия и теллура;
F представляет собой по меньшей мере один элемент, выбранный из группы, состоящей из редкоземельного элемента, титана, циркония, гафния, ниобия, тантала, алюминия, галлия, индия, талия, кремния, германия и свинца;
G представляет собой по меньшей мере один элемент, выбранный из группы, состоящей из серебра, золота, рутения, родия, палладия, осмия, иридия, платины и ртути;
a составляет от 0,05 до 7;
b составляет от 0,1 до 7;
c составляет от 0,01 до 5;
d составляет от 0,1 до 12;
e составляет от 0 до 5;
f составляет от 0 до 5;
g составляет от 0 до 0,2;
h составляет от 0,01 до 5;
m составляет от 12 до 13; и
x представляет собой число атомов кислорода, требуемое для удовлетворения требованиям валентности других компонентов,
причем каталитическая композиция содержит по меньшей мере приблизительно 15% м-фазы плюс т-фазы по массе и имеет массовое соотношение м-фазы к м-фазе плюс т-фазе 0,45 или больше, где количества м-фазы и т-фазы определяют при помощи рентгеновской дифракции и модели согласно модифицированному анализу Ритвельда,
причем каталитическая композиция эффективна для обеспечения выхода акрилонитрила (% АН) 81 или больше и выхода акрилонитрила (% АН) плюс выхода ацетонитрила (% АЦН) плюс выхода цианистого водорода (% HCN) 88 или больше.
10. Способ по п. 9, отличающийся тем, что модель согласно модифицированному анализу Ритвельда содержит четыре основные фазы.
11. Способ по п. 9, отличающийся тем, что композиция катализатора содержит подложку, выбранную из группы, состоящей из диоксида кремния, оксида алюминия, диоксида циркония, диоксида титана или их смесей.
12. Способ по п. 9, отличающийся тем, что каталитическая композиция содержит по меньшей мере приблизительно 18% м-фазы плюс т-фазы по массе.
13. Способ по п. 12, отличающийся тем, что каталитическая композиция содержит по меньшей мере приблизительно 20% м-фазы плюс т-фазы по массе.
14. Способ по п. 13, отличающийся тем, что каталитическая композиция содержит по меньшей мере приблизительно 22% м-фазы плюс т-фазы по массе.
15. Способ по п. 9, отличающийся тем, что выход акрилонитрила (% АН) составляет 82 или больше.
16. Способ по п. 15, отличающийся тем, что выход акрилонитрила (% АН) составляет 83 или больше.
17. Способ для анализа металл оксидного катализатора, включающий:
генерирование данных рентгеновской дифракции и
анализ данных рентгеновской дифракции при помощи модифицированного анализа Ритвельда,
4
2
4
3
причем модель согласно модифицированному анализу Ритвельда содержит фазу β-MMoO, фазу Fe(MoO), м-фазу и т-фазу.